(57)【特許請求の範囲】
【請求項１】
隣設する燃料電池用セルを分離する燃料電池用セパレータの製造方法であって、
金属材料で構成されたセパレータ基体に非シアン系金めっきにより金ストライクめっきを施し、これによって厚み１０ｎｍ〜２００ｎｍの第１金めっき層を形成し、前記金ストライクめっきによる第１金めっき層上に、さらに金めっきを施し、第２金めっき層を形成し、
前記セパレータ基体は、チタンまたはステンレス鋼で成形され、洗浄処理および酸洗処理のうち少なくとも１つの処理がされていることを特徴とする燃料電池用セパレータの製造方法。
【請求項２】
請求項１に記載の燃料電池用セパレータの製造方法であって、
第１金めっき層は、７０ｎｍ以上１２０ｎｍ以下の厚みで形成されることを特徴とする燃料電池用セパレータの製造方法。
【請求項３】
請求項１に記載の燃料電池用セパレータの製造方法であって、
第１金めっき層は、７０ｎｍ以上１００ｎｍ以下の厚みで形成されることを特徴とする燃料電池用セパレータの製造方法。
【発明の詳細な説明】
【技術分野】
【０００１】
本発明は、燃料電池用セパレータの製造方法及び燃料電池用セパレータに係り、特に、隣設する燃料電池用セルを分離する燃料電池用セパレータの製造方法及び燃料電池用セパレータに関する。
【背景技術】
【０００２】
燃料電池は、高効率と優れた環境特性を有する電池として近年脚光を浴びている。燃料電池は、一般的に、燃料ガスである水素に、酸化剤ガスである空気中の酸素を電気化学反応させて、電気エネルギを作りだしている。そして、水素と酸素とが電気化学反応した結果、水が生成される。
【０００３】
燃料電池の種類には、リン酸型、溶融炭酸塩型、固体電解質型、アルカリ型、固体高分子型等がある。この中でも、常温で起動しかつ起動時間が速い等の利点を有する固体高分子型の燃料電池が注目されている。このような固体高分子型の燃料電池は、移動体、例えば、車両等の動力源として用いられている。
【０００４】
固体高分子型の燃料電池は、複数の単セル、集電板、エンドプレート等を積層して組み立てられる。そして、燃料電池用セルは、電解質膜と、触媒層と、ガス拡散層と、セパレータとを含んで構成される。
【０００５】
特許文献１には、金めっきによりステンレス鋼に優れた半田付け性とワイヤーボンディング性とを安価に付与する方法が開示され、前処理としてステンレス鋼を無機酸と有機酸とを主成分とする電解浴で陰極電解を２段階に分けて行うことにより表面が著しく活性化され、金めっきしてもピンホール等が発生せず、めっき密着性が著しく向上することが示されている。
【０００６】
特許文献２には、ステンレス鋼の一部にめっきを施して製造コストが割高とならないことを前提に、ガス拡散電極との間における優れた接触抵抗性が得られるとともに、セパレータとして必要な寿命を実現すべく優れた耐食性を有する燃料電池用金属製セパレータが開示され、耐食性を有する表面から導電性介在物を露出させ、表面の導電性介在物が露出していない領域に金を被覆することが示されている。
【先行技術文献】
【特許文献】
【０００７】
【特許文献１】特開昭６１−２４３１９３号公報
【特許文献２】特開２００４−７１３２１号公報
【発明の概要】
【発明が解決しようとする課題】
【０００８】
ところで、燃料電池用セパレータをチタン等の金属材料で製造する場合には、一般的に、上述した金等の電気伝導性の高い導電体を表面に被覆して、ガス拡散層等との間の接触抵抗を低減させている。ここで、導電体による被膜が緻密に形成されていない場合には、燃料電池の発電環境で発生するフッ素（Ｆ）や塩素（Ｃｌ）によりセパレータが腐食する場合がある。
【０００９】
そこで、本発明の目的は、耐食性をより向上させた燃料電池用セパレータの製造方法及び燃料電池用セパレータを提供することである。
【課題を解決するための手段】
【００１０】
本発明は、隣設する燃料電池用セルを分離する燃料電池用セパレータの製造方法であって、金属材料で構成されたセパレータ基体に金ストライクめっきを施し、これによって厚み１０ｎｍ〜２００ｎｍの第１金めっき層を形成することを特徴とする。
【００１１】
また、本発明に係る燃料電池用セパレータの製造方法において、前記金ストライクめっきによる第１金めっき層上に、さらに金めっきを施し、第２金めっき層を形成することを特徴とする。
【００１２】
本発明に係る燃料電池用セパレータの製造方法において、第１金めっき層は、７０ｎｍ以上１２０ｎｍ以下の厚みで形成されることを特徴とする。
【００１３】
本発明に係る燃料電池用セパレータの製造方法において、第１金めっき層は、７０ｎｍ以上１００ｎｍ以下の厚みで形成されることを特徴とする。
【００１４】
本発明に係る燃料電池用セパレータの製造方法において、セパレータ基体は、チタンまたはステンレス鋼で成形されることを特徴とする。
【００１５】
本発明に係る燃料電池用セパレータにおいて、上記の燃料電池用セパレータの製造方法により製造されることを特徴とする。
【発明の効果】
【００１６】
上記のように本発明に係る燃料電池用セパレータの製造方法及び燃料電池用セパレータによれば、燃料電池用セパレータの表面に、金をより緻密に形成することができるので耐食性をより向上させることができる。
【図面の簡単な説明】
【００１７】
【図１】本発明の実施の形態において、燃料電池用セルの断面を示す図である。
【図２】本発明の実施の形態において、セパレータの製造方法を示すフローチャートである。
【図３】本発明の実施の形態において、セパレータ基体に所定の膜厚で第１金めっき層を形成する場合を示す模式図である。
【図４】本発明の実施の形態において、電気化学的高温腐食試験で使用した試験装置を示す図である。
【図５】本発明の実施の形態において、腐食評価試験結果を示す図である。
【図６】本発明の実施の形態において、耐食性評価試験結果を示す図である。
【図７】本発明の実施の形態において、比較例１におけるセパレータ供試体の断面観察結果を示す図である。
【図８】本発明の実施の形態において、実施例１におけるセパレータ供試体の断面観察結果を示す図である。
【発明を実施するための形態】
【００１８】
以下に図面を用いて本発明に係る実施の形態につき、詳細に説明する。まず、燃料電池用セルの構成について説明する。図１は、燃料電池用セル１０の断面を示す図である。燃料電池用セル１０は、電解質膜１２と、触媒層１４と、ガス拡散層１６とを一体化し、燃料電池の電極を形成する膜電極接合体１８(Ｍｅｍｂｒａｎｅ  Ｅｌｅｃｔｒｏｄｅ  Ａｓｓｅｍｂｌｙ：ＭＥＡ)と、ガス流路を形成するガス流路構造体であるエキスパンド成形体２０と、隣設するセル（図示せず）間の燃料ガスまたは酸化剤ガスを分離するセパレータ２２と、を含んで構成される。
【００１９】
電解質膜１２は、アノード極側で発生した水素イオンをカソード極側まで移動させる機能等を有している。電解質膜１２の材料には、化学的に安定であるフッ素系樹脂、例えば、パーフルオロカーボンスルホン酸のイオン交換膜が使用される。
【００２０】
触媒層１４は、アノード極側での水素の酸化反応や、カソード極側での酸素の還元反応を促進する機能を有している。そして、触媒層１４は、触媒と、触媒の担体とを含んで構成される。触媒は、反応させる電極面積をより大きくするため、一般的に粒子状にして、触媒の担体に付着させて使用される。触媒には、水素の酸化反応や酸素の還元反応について、より小さい活性化過電圧を有する白金族元素である白金等が使用される。触媒の担体としては、カーボン材料、例えば、カーボンブラック等が使用される。
【００２１】
ガス拡散層１６は、燃料ガスである水素ガス等と、酸化剤ガスである空気等とを触媒層１４に拡散させる機能や、電子を移動させる機能等を有している。そして、ガス拡散層１６には、導電性を有する材料であるカーボン繊維織布、カーボン紙等が使用される。
【００２２】
エキスパンド成形体２０は、膜電極接合体１８の両面に積層され、ガス流路を形成するガス流路構造体としての機能を有している。エキスパンド成形体２０は、膜電極接合体１８のガス拡散層１６と、セパレータ２２とに接触して積層され、膜電極接合体１８とセパレータ２２とに電気的に接続される。エキスパンド成形体２０は、多数の開口からなるメッシュ構造を備えているので、より多くの燃料ガス等が膜電極接合体１８と接触して化学反応し、燃料電池用セル１０の発電効率を高めることができる。
【００２３】
エキスパンド成形体２０には、例えば、ＪＩＳ  Ｇ  ３３５１に示されるエキスパンドメタルや、ＪＩＳ  Ａ  ５５０５に示されるメタルラスまたは金属多孔体等が使用される。また、エキスパンド成形体２０は、チタン、チタン合金またはステンレス鋼等により成形されることが好ましい。これらの金属材料は、機械的強度が高く、その表面に安定な酸化物（ＴｉＯ、Ｔｉ２Ｏ３，ＴｉＯ２、ＣｒＯ２、ＣｒＯ、Ｃｒ２Ｏ３等）からなる不働態膜等の不活性皮膜が形成されるため、優れた耐食性を有するからである。ステンレス鋼には、オーステナイト系ステンレス鋼やフェライト系ステンレス鋼等を用いることができる。
【００２４】
セパレータ２２は、エキスパンド成形体２０に積層され、隣設するセル（図示せず）における燃料ガスと酸化剤ガスとを分離する機能を有している。また、セパレータ２２は、隣設するセル（図示せず）を電気的に接続する機能を有している。セパレータ２２は、セパレータ基体２４と、セパレータ基体２４に形成される導電層２６とを含んで構成される。
【００２５】
セパレータ基体２４は、チタン、チタン合金またはステンレス鋼等により成形されることが好ましい。チタン材料またはステンレス鋼は、上述したように、機械的強度が高く、その表面に安定な酸化物からなる不働態膜等の不活性皮膜が形成されるので優れた耐食性を有するからである。
【００２６】
導電層２６は、エキスパンド成形体２０とセパレータ基体２４との間の接触抵抗を低減する機能を有している。導電層２６は、導電体である金（Ａｕ）により形成される。金（Ａｕ）は、耐食性に優れており、電気伝導率が大きいからである。
【００２７】
導電層２６は、第１金めっき層２８と第２金めっき層３０とを含んで構成される。後述するように、第１金めっき層２８は、セパレータ基体２４の表面に金ストライクめっき法で形成され、第２金めっき層３０は、第１金めっき層２８の上に厚付け金めっき法等で形成される。第１金めっき層２８を金ストライクめっきで形成するのは、より緻密な被膜を形成するためである。また、金ストライクめっきで形成することにより、セパレータ基体２４と第１金めっき層２８との間の密着性を向上させることができるからである。
【００２８】
次に、燃料電池用セパレータ２２の製造方法について説明する。
【００２９】
図２は、セパレータ２２の製造方法を示すフローチャートである。セパレータ２２の製造方法は、セパレータ基体成形工程（Ｓ１０）と、洗浄工程（Ｓ１２）と、中和工程（Ｓ１４）と、酸洗工程（Ｓ１６）と、第１金めっき層形成工程（Ｓ１８）と、第２金めっき層形成工程（Ｓ２０）と、を含んで構成される。なお、図２のフローチャートに示した第２金めっき層形成工程（Ｓ２０）を省略して、セパレータ基体成形工程（Ｓ１０）と、洗浄工程（Ｓ１２）と、中和工程（Ｓ１４）と、酸洗工程（Ｓ１６）と、第１金めっき層形成工程（Ｓ１８）と、を順に実施することで、セパレータ基体２４に第１金めっき層２８を形成した燃料電池用セパレータを製造しても良い。
【００３０】
セパレータ基体成形工程（Ｓ１０）は、金属材料でセパレータ基体２４を成形する工程である。金属材料には、上述したように、チタンまたはステンレス鋼等が用いられる。セパレータ基体２４は、チタンまたはステンレス鋼をロール圧延加工やプレス加工等することによりシート状等に成形される。
【００３１】
洗浄工程（Ｓ１２）は、セパレータ基体２４を洗浄する工程である。セパレータ基体２４は、例えば、アルカリ浸漬脱脂等で洗浄される。アルカリ浸漬脱脂には、苛性ソーダ等のアルカリ性溶液が使用される。セパレータ基体２４をアルカリ浸漬脱脂等で洗浄することにより、セパレータ基体２４の表面に付着した油分等が除去される。
【００３２】
中和工程（Ｓ１４）は、洗浄後のセパレータ基体２４に残ったアルカリ性溶液を中和して除去する工程である。中和処理は、洗浄後のセパレータ基体２４を中和液に浸漬して行われる。中和液には、硫酸溶液、塩酸溶液、硝酸溶液等が使用される。そして、中和液から取り出されたセパレータ基体２４は、脱イオン水等で洗浄される。
【００３３】
酸洗工程（Ｓ１６）は、中和処理等がされたセパレータ基体２４を酸洗して、セパレータ基体２４の表面に形成された酸化物を除去する工程である。酸洗処理は、セパレータ基体２４を硝弗酸溶液または弗酸溶液に浸漬して行われる。硝弗酸溶液等から取り出されたセパレータ基体２４は、脱イオン水等で洗浄される。
【００３４】
第１金めっき層形成工程（Ｓ１８）は、酸洗処理等されたセパレータ基体２４に、第１金めっき層２８を形成する工程である。第１金めっき層２８は、金ストライクめっき法で形成される。金ストライクめっき法を使用するのは、第１金めっき層２８をより緻密に形成するためである。金ストライクめっき法には、一般的に行われている金の電解めっき法が用いられる。金ストライクめっき浴には、シアン化金カリウムや亜硫酸金ナトリウム等を含むめっき浴が用いられる。また、金ストライクめっき浴には、アルカリ性浴または酸性浴等が用いられる。金ストライクめっき法では、通常の厚付け金めっき法より金属イオン濃度を低くして、比較的高電流密度で行われる。この場合、電流密度は、０．２〜２Ａ／ｄｍ２に設定されている。  
【００３５】
図３は、セパレータ基体２４に所定の膜厚で第１金めっき層２８を形成する場合を示す模式図であり、図３（Ａ）は、３ｎｍの膜厚で第１金めっき層２８を形成する場合を示す模式図であり、図３（Ｂ）は、１００ｎｍの膜厚で第１金めっき層２８を形成する場合を示す模式図であり、図３（Ｃ）は、２００ｎｍより大きい膜厚で第１金めっき層２８を形成する場合を示す模式図である。
【００３６】
第１金めっき層２８は、１０ｎｍ以上２００ｎｍ以下の厚みで形成される。第１金めっき層２８の膜厚が１０ｎｍ以上であるのは、第１金めっき層２８の膜厚を１０ｎｍより薄く金ストライクめっきする場合には、金めっき層にムラや欠陥が多くなり金めっき層を緻密に形成することができないからである。第１金めっき層２８の膜厚が２００ｎｍ以下であるのは、第１金めっき層２８の膜厚を２００ｎｍより厚く金ストライクめっきする場合には、析出される金粒子が粗大化して金めっき層の緻密性が低下する場合があるからである。また、第１金めっき層２８は、７０ｎｍ以上１２０ｎｍ以下の厚みで形成されることが好ましく、７０ｎｍ以上１００ｎｍ以下の厚みで形成されることがより好ましい。第１金めっき層２８を７０ｎｍ以上１００ｎｍ以下の厚みで形成することにより、セパレータ２２の耐食性がより向上するからである。
【００３７】
第２金めっき層形成工程（Ｓ２０）は、第１金めっき層２８が形成されたセパレータ基体２４に、第２金めっき層３０を形成する工程である。第２金めっき層３０は、厚付け金めっき法等により形成される。厚付け金めっき法には、一般的に行われている電解めっき法が用いられる。金めっき浴には、シアン化金カリウムや亜硫酸金ナトリウム等を含むめっき浴が用いられる。また、金めっき浴には、アルカリ性浴、中性浴または酸性浴が用いられる。第２金めっき層３０は、例えば、１００ｎｍから２０μｍの厚さで第１金めっき層２８の上に形成される。
【００３８】
以上、上記構成によれば、セパレータ基体２４に金ストライクめっき法で第１金めっき層を形成することにより、第１金めっき層をより緻密に形成して第１金めっき層の耐食性を高めることができるので、燃料電池用セパレータの耐食性をより向上させることができる。また、緻密な第１金めっき層の上に第２金めっき層を形成することにより、第１金めっき層と第２金めっき層とを含んで構成される導電層の耐食性をより高めることができるので、燃料電池用セパレータの耐食性を更に向上させることができる。
【実施例】
【００３９】
（実施例）
第１金めっき層２８である金ストライクめっき層の厚みを変えて耐食性を評価した。なお、耐食性評価は、金ストライクめっき層のみを、セパレータ基体２４であるチタンシートに形成して行った。まず、チタンシートをアルカリ脱脂洗浄後、硫酸で中和処理し、硝弗酸溶液で酸洗処理した。次に、酸洗処理したチタンシートに金ストライクめっきを行った。金ストライクめっきには、アルカリ性の非シアン系金めっき浴を使用した。そして、電流密度を１Ａ／ｄｍ２に設定し、金ストライクめっき層の膜厚が３ｎｍから２００ｎｍ（３ｎｍ、５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１２０ｎｍ、１４０ｎｍ、１６０ｎｍ、１８０ｎｍ、２００ｎｍ）となるように、めっき時間を調整して金ストライクめっき層を形成した。
【００４０】
腐食試験は、ＪＩＳ  Ｚ２２９４に規定されている金属材料の電気化学的高温腐食試験方法に準拠して行った。図４は、電気化学的高温腐食試験で使用した試験装置を示す図である。試験は、大気開放系にて行った。試験に用いた溶液は、硫酸系溶液を使用した。試験溶液の温度は、５０℃とした。そして、５０時間の間、一定の電位を与えて腐食試験を行った。なお、耐食性の評価は、外観観察や腐食発生電流等から腐食発生時間を求めて行った。
【００４１】
図５は、腐食評価試験結果を示す図である。図５に示すように、横軸に金ストライクめっき層の膜厚を取り、縦軸に腐食発生時間を取り、各々膜厚の金ストライクめっき層に対する腐食発生時間のデータを黒菱形で示した。金ストライクめっき層の膜厚が１０ｎｍより小さい場合には、腐食発生時間が５００時間よりも短くなり十分な耐食性が得られなかった。金ストライクめっき層の膜厚が１０ｎｍから７０ｎｍまでは、腐食発生時間が緩やかに長くなり、金ストライクめっき層の膜厚が７０ｎｍから１００ｎｍまでは、腐食発生時間が急激に長くなり、金ストライクめっき層の膜厚が１００ｎｍから２００ｎｍまでは、腐食発生時間が緩やかに短くなった。このように、金ストライクめっき層の膜厚が１０ｎｍから２００ｎｍの間では、腐食発生時間が５００時間よりも長くなり良好な耐食性が得られた。
【００４２】
次に、金ストライクめっき層の有無によるセパレータの耐食性を評価するため、２種類のセパレータ供試体を作製し腐食評価試験を行った。まず、実施例１におけるセパレータ供試体の作製方法について説明する。実施例１のセパレータ供試体の作製方法は、まず、チタンで成形したチタンシートをアルカリ脱脂洗浄処理後、硫酸で中和処理し、硝弗酸溶液で酸洗処理した。次に、酸洗処理したチタンシートに、アルカリ性の非シアン系金めっき浴を使用して金ストライクめっきを行った。金ストライクめっき層の膜厚は１００ｎｍとした。そして、更に、金ストライクめっき層の上に、アルカリ性の非シアン系金めっき浴を使用して厚付け金めっきを行った。金めっき層の膜厚は２０μｍとした。
【００４３】
比較例１におけるセパレータ供試体の製造方法について説明する。比較例１におけるセパレータ供試体の製造方法は、まず、実施例１のセパレータ供試体と同様にして、チタンで成形したチタンシートをアルカリ脱脂洗浄処理し、中和処理し、酸洗処理した。そして、酸洗処理したチタンシートに、金ストライクめっき層を形成せずに、直接、厚付け金めっきで金めっき層を２０μｍ形成した。なお、厚付け金めっきは、実施例１と同様の方法で行った。
【００４４】
実施例１と比較例１のセパレータ供試体について耐食性評価試験を行った。耐食性評価試験は、上述したＪＩＳ  Ｚ２２９４に準拠して行った。図６は、耐食性評価試験結果を示す図である。図６に示すように、横軸に発電耐久時間を取り、縦軸に腐食発生電流を取り、実施例１におけるセパレータ供試体のデータを黒四角形で示し、比較例１におけるセパレータ供試体のデータを黒菱形で示した。比較例１のセパレータ供試体では、試験開始から５００時間で腐食発生電流値が上昇し腐食が進行した。これに対して、実施例１のセパレータ供試体では、試験開始から２０００時間経過後においてもほとんど腐食発生電流の上昇は認められなかった。
【００４５】
次に、耐食性試験の試験開始から２０００時間経過後のセパレータ供試体について金属顕微鏡による断面観察を行った。図７は、比較例１におけるセパレータ供試体の断面観察結果を示す図である。また、図８は、実施例１におけるセパレータ供試体の断面観察結果を示す図である。比較例１のセパレータ供試体では、表面に腐食部分が観察された。これに対して、実施例１のセパレータ供試体では、表面に腐食部分は観察されなかった。これらのことから、チタンシートに金ストライクめっき層を設けることにより耐食性をより向上させることができた。
【符号の説明】
【００４６】
１０  燃料電池用セル、１２  電解質膜、１４  触媒層、１６  ガス拡散層、１８  膜電極接合体、２０  エキスパンド成形体、２２  セパレータ、２４  セパレータ基体、２６  導電層、２８  第１金めっき層、３０  第２金めっき層。
【図１】
0005497865.tif 000002
【図２】
0005497865.tif 000003
【図３】
0005497865.tif 000004
【図４】
0005497865.tif 000005
【図５】
0005497865.tif 000006
【図６】
0005497865.tif 000007
【図７】
0005497865.tif 000008
【図８】
0005497865.tif 000009